(57)【要約】【課題】鋭敏なセンシング能力を持つ高性能のセンサーおよび鋭敏なアクチュエイティング能力を持つ高性能のアクチュエイターを提供する。【解決手段】刺激応答性のブロックポリマーを使用するセンサーにおいて、該ブロックポリマーの刺激に応答した前後の特性変化によりセンシングを行なうセンサー。刺激応答性のブロックポリマーを使用するアクチュエイターにおいて、該ブロックポリマーの刺激に応答した前後の特性変化によりアクチュエイティングを行なうアクチュエイター。前記特性変化が相変化であり、前記刺激応答前後の少なくとも一方の状態がゲルである。前記ゲルが高分子ミセルの集合体である。色材および溶媒及び前記ブロックポリマーを含有する。【選択図】　　　　　　　　なし【特許請求の範囲】
【請求項１】
刺激応答性のブロックポリマーを使用するセンサーにおいて、該ブロックポリマーの刺激に応答した前後の特性変化によりセンシングを行なうことを特徴とするセンサー。
【請求項２】
前記特性変化が相変化であり、前記刺激応答前後の少なくとも一方の状態がゲルであることを特徴とする請求項１記載のセンサー。
【請求項３】
前記ゲルが高分子ミセルの集合体であることを特徴とする請求項２記載のセンサー。
【請求項４】
色材および溶媒及び前記ブロックポリマーを含有することを特徴とする請求項１乃至３のいずれかの項に記載のセンサー。
【請求項５】
前記色材がブロックポリマーに内包されている状態を使用することを特徴とする請求項１乃至４のいずれかの項に記載のセンサー。
【請求項６】
刺激応答性のブロックポリマーを使用するアクチュエイターにおいて、該ブロックポリマーの刺激に応答した前後の特性変化によりアクチュエイティングを行なうことを特徴とするアクチュエイター。
【請求項７】
前記特性変化が相変化であり、前記刺激応答前後の少なくとも一方の状態がゲルであることを特徴とする請求項６記載のアクチュエイター。
【請求項８】
前記ゲルが高分子ミセルの集合体であることを特徴とする請求項７記載のアクチュエイター。
【請求項９】
色材および溶媒及び前記ブロックポリマーを含有することを特徴とする請求項６乃至８のいずれかの項に記載のアクチュエイター。
【請求項１０】
前記色材がブロックポリマーに内包されている状態を使用することを特徴とする請求項６乃至９のいずれかの項に記載のアクチュエイター。
【請求項１１】
請求項１または６のいずれかに記載のセンサーあるいはアクチュエイターを使用した装置。
【発明の詳細な説明】
【０００１】
【発明の属する技術分野】
本発明は、各種デバイス、装置に使用しえるセンサー並びにアクチュエイターに関する。さらにはそれらを使用したデバイス、装置に関する。
【０００２】
【従来の技術】
従来から高分子ゲルを利用したセンサーやアクチュエイターが知られている（例えば特公昭６１−７９４８号、特開平１１−３４４６８８等）。高分子を利用した場合その柔軟な特性すなわち特徴的な粘弾性を利用した特異なデバイスが実現できる。しかしながら高分子を利用した場合、その分子量分布や副反応による分岐構造に基づくセンシング及びアクチュエイティングの鋭敏性に課題があることがわかっている。これらの課題に対してなお改善すべき点が多く残されているのが現状である。
【０００３】
【発明が解決しようとする課題】
本発明は、上記課題に鑑み、鋭敏なセンシング能力を持つ高性能のセンサーを提供しようとするものである。
また、本発明は、鋭敏なアクチュエイティング能力を持つ高性能のアクチュエイターを提供しようとするものである。
さらに、本発明は、上記のセンサーあるいはアクチュエイターを使用した装置を提供しようとするものである。
【０００４】
【課題を解決するための手段】
即ち、本発明は、刺激応答性のブロックポリマーを使用するセンサーにおいて、該ブロックポリマーの刺激に応答した前後の特性変化によりセンシングを行なうことを特徴とするセンサーである。
【０００５】
また、本発明は、刺激応答性のブロックポリマーを使用するアクチュエイターにおいて、該ブロックポリマーの刺激に応答した前後の特性変化によりアクチュエイティングを行なうことを特徴とするアクチュエイターである。
【０００６】
本発明において、好ましくは前記特性変化が相変化であり、前記刺激応答前後の少なくとも一方の状態がゲルである。さらに好ましくは前記ゲルが高分子ミセルの集合体であることを特徴とするセンサー及びアクチュエイターである。
【０００７】
さらに本発明の好ましい一形態は色材および溶媒及び前記ブロックポリマーを含有することを特徴とするセンサー及びアクチュエイターである。さらに本発明の好ましい一形態は前記色材がブロックポリマーに内包されている状態を使用することを特徴とするセンサー及びアクチュエイターである。
また、本発明は前記センサーあるいはアクチュエイターを利用した装置である。
【０００８】
【発明の実施の形態】
本発明者らは鋭意検討を重ねた結果、本発明を完成するに至った。
本発明の第一は、刺激応答性のブロックポリマーを使用するセンサー及びアクチュエイターにおいて、該刺激に応答した前後のブロックポリマーの特性変化によりセンシングもしくはアクチュエイティングを行なうことを特徴とするセンサーおよびアクチュエイターである。
【０００９】
本発明には特徴的に刺激応答性のブロックポリマーが使用される。刺激応答性とは、ある物理的もしくは化学的刺激例えば温度変化や気圧変化、濃度の変化、電磁波の照射、電界の印加あるいは添加剤の添加、ｐＨの変化等の刺激に対して応答して、ブロックポリマーがもつ特性が変化することを言う。ブロックポリマーはニートの状態で用いても良いし、溶媒に溶解あるいは分散されている状態でも良い。好ましくは溶媒に溶解あるいは分散されている方が良い。溶媒に分散されているときにミセル状態をとっていることがその状態がより安定である点で好ましい。このためブロックポリマーは両親媒性であることが好ましい。
【００１０】
また、該ブロックポリマーが形成するミセルの中に機能性物質が内包される状態が好ましい状態である。ミセルの種類としては例えば水を分散媒とする通常のミセルと有機溶媒を分散媒とするミセルがあるが、どちらの場合であっても良い。機能性物質を内包する方法としては例えば、ブロックポリマーが形成するミセルのコア部分すなわち疎媒性部に親和性があり、溶媒に不溶な機能性物質を含有する液体を分散機で分散することにより内包させることが出来る。機能性物質を含有する液体を例としてあげたが、固体であってもよく、また、固体を液体媒に分散させたものでも良い。
【００１１】
なお、内包とは、ブロックポリマーの内部に包まれている状態をいう。例えば、水中ではブロックポリマーが形成するミセルの疎水コア部分に色材が存在する状態が挙げられる。
【００１２】
内包状態の確認するためには、各種電子顕微鏡、Ｘ線回折等の機器分析により実施することが可能である。また、ミセル状態の内包の場合、ミセル崩壊条件で内包物が溶媒からポリマーと別々に分離することで内包を確認することが出来る。本発明で内包されている状態とは、実質的に内包されていることを言い、量的には好ましくは７０％以上の機能性物質が内包されている状態であり、さらに好ましくは９０％以上であり、より好ましくは９５％以上である。この量比についても電子顕微鏡やＸ線回折等の機器分析により確認することも出来る。
【００１３】
このような好ましい例はエマルジョンあるいはサスペンジョンの形態をとることが出来る。もちろん内包物のないミセル粒子の状態でも良い。さらにこれら粒子の平均粒子径が２００ｎｍ以下であることが、マクロマシンとした場合、そのアクチュエイティングのミクロン単位、サブミクロン単位の精度が出る点で好ましい。この点では粒子の平均粒子径は１００ｎｍ以下であることがさらに好ましい。また、そのここではストークス径の直径を平均子粒径と定義する。この直径は沈降速度法、光子相関法、超音波減衰分光法等で測定可能である。本発明は主に光子相関法である動的光散乱法による測定を用いている。粒径の均一さの指標としては一般的に、Ｇｕｌａｒｉらが示した分散度指数μ／Ｇ２　（μ：キュムラント展開の二次の係数、Ｇ：減衰定数）が用いられる（Ｔｈｅ　Ｊｏｕｒｎａｌｏｆ　Ｃｈｅｍｉｃａｌ　Ｐｈｙｓｉｃｓ、７０巻、３９６５頁、１９７９年）。この値も動的光散乱法によって求められる。動的光散乱法による粒径測定装置としては、大塚電子（株）のＤＬＳ７０００等の装置がある。この分散度指数は０．１μ／Ｇ２　以下であることが粒径の均一性が高く、精度の高いアクチュエイティングを実現できるため好ましい。またセンシングの面でも、刺激に対する応答性すなわちセンシングの感度も高まるため、この点でも非常に好ましい。
【００１４】
前記した好ましいブロックポリマーの一形態である両親媒性のブロックポリマーとしては、ＡＢジブロック、ＡＢＡトリブロック、ＡＢＣトリブロック、ＡＢＣＡテトラブロック、ＡＢＣＤテトラブロック等のブロックポリマーが挙げられ、異なるブロックセグメントのうち少なくとも一対が親水セグメントと疎水セグメントであるものが例として挙げられる。また、それらブロックポリマーがグラフトされたポリマーであっても良い。ブロックポリマーは様々な合成方法で製造することが出来るが、例えば連鎖移動末端を有するポリマーすなわちマクロモノマーを開始剤として用い、連鎖移動末端より重合する方法（例えば　社団法人高分子学会編　“高分子科学と有機化学とのキャッチボール”等を参照）、アニオンリビング法、カチオンリビング法、ラジカルリビング法等によるリビング重合法により、リビング末端に異なるモノマー種を重合させていく方法（共立出版「新高分子実験学２」高分子の合成・反応（１）等を参照）がある。そのほか、連鎖移動法、イモ−タル重合法等様々な方法で製造することができる。
【００１５】
ブロックポリマーの構造的例としては、ポリアクリル、ポリメタクリル系の主鎖、ポリエチレン、ポリプロピレン、ポリアセチレン、ポリジアセチレン等のビニル炭化水素系の主鎖、ポリエチレングリコール、ポリプロピレングリコール等のグリコール系主鎖、ポリ乳酸、ポリラクトン、ポリラクタム等の主鎖、ポリビニル酢酸、ポリビニルエーテル系の主鎖が挙げられる。前記した機能性物質の内包状態を実現しやすい点、好ましい粒子サイズである平均粒径２００ｎｍ以下の粒子サイズを実現しやすい点でポリビニルエーテル主鎖を有するブロックポリマーは好ましく使用されえる。より具体的には該ブロックポリマーにおけるセグメントのビニルエーテルの繰り返し単位構造が下記一般式（１）であることが好ましい。
【００１６】
【化１】
2004018641.tif 000002
【００１７】
［式中、Ｒ１　は炭素数１から１８までの直鎖、分岐または環状のアルキル基、または−（ＣＨ（Ｒ２　）−ＣＨ（Ｒ３　）−Ｏ）ｌ　−Ｒ４　もしくは−（ＣＨ２　）ｍ−（Ｏ）ｎ　−Ｒ４　から選ばれる。ｌ、ｍはそれぞれ独立に１から１２の整数から選ばれ、ｎは０または１である。またＲ２　、Ｒ３　はそれぞれ独立に水素原子もしくはＣＨ３　である。Ｒ４　は水素原子、炭素数１から６までの直鎖、分岐または環状のアルキル基、Ｐｈ、Ｐｙｒ、Ｐｈ−Ｐｈ、Ｐｈ−Ｐｙｒ、−ＣＨＯ、−ＣＨ２　ＣＨＯ、−ＣＯ−ＣＨ＝ＣＨ２　、−ＣＯ−Ｃ（ＣＨ３　）＝ＣＨ２　、ＣＨ２　ＣＯＯＲ５　からなり、Ｒ４　が水素原子以外である場合、炭素原子上の水素原子は、炭素数１から４の直鎖または分岐のアルキル基またはＦ、Ｃｌ、Ｂｒと、また芳香環中の炭素原子は窒素原子とそれぞれ置換することができる。Ｒ５　は水素原子または炭素数１から５のアルキル基である。］
【００１８】
−Ｐｈはフェニル基、−Ｐｙｒはピリジル基、−Ｐｈ−Ｐｈはビフェニル基、および−Ｐｈ−Ｐｙｒはピリジルフェニル基を表す。ピリジル基、ビフェニル基およびピリジルフェニル基については、可能な位置異性体のいずれのものであってもよい。
【００１９】
ポリビニルエーテル構造を含むポリマーの合成法は多数報告されているが（例えば特開平１１−０８０２２１号公報）、青島らによるカチオンリビング重合による方法（特開平１１−３２２９４２号公報、特開平１１−３２２８６６号公報）が代表的である。カチオンリビング重合でポリマー合成を行うことにより、ホモポリマーや２成分以上のモノマーからなる共重合体、さらにはブロックポリマー、グラフトポリマー、グラジュエーションポリマー等の様々なポリマーを、長さ（分子量）を正確に揃えて合成することができる。また、ポリビニルエーテルは、その側鎖に様々な官能基を導入することができる。カチオン重合法は、他にＨＩ／Ｉ２　系、ＨＣｌ／ＳｎＣｌ４　系等で行なうこともできる。
【００２０】
次に、ブロックポリマーのポリビニルエーテル構造の繰り返し単位構造として、ビニルエーテルモノマーの構造の例をあげるが、本発明に用いられるポリビニルエーテル構造は、これらに限定されない。
【００２１】
【化２】
2004018641.tif 000003
【００２２】
なお、式中、Ｍｅはメチル基、Ｅｔはエチル基、ｉ−Ｐｒはイソプロピル基を表す。
【００２３】
以下に、これらのビニルエーテルモノマーからなる、ポリビニルエーテルの構造を例示するが、本発明に用いられるポリマーは、これらに限定されない。
【００２４】
【化３】
2004018641.tif 000004
【００２５】
以上のポリビニルエーテルにおいて、繰り返し単位数におけるｕ、ｖ、ｗがそれぞれ独立に１以上１０，０００以下であることが好ましく、またその合計（ｕ＋ｖ＋ｗ）が１０以上２０，０００以下であることがより好ましい。本発明で用いられるブロックポリマーの分子量分布Ｍｗ（重量平均分子量）／Ｍｎ（数平均分子量）は、より鋭敏な刺激応答性を持つ点で２．０以下であることが好ましい。更に好ましくは１．６以下であり、更に好ましくは１．３以下である。さらに好ましくは１．２以下である。本発明で用いられるブロックポリマーの数平均分子量Ｍｎは１０００〜３０万であるが好ましい。１０００未満あるは３０万を超えると所定の機能を奏する物質を溶媒中において良好に分散できない場合がある。
【００２６】
また、本発明の好ましい一形態である、機能材料を内包したブロックポリマー粒子を含有するケースにおいて、内包性向上のためにはブロックポリマーの分子運動性がよりフレキシブルであることが機能性物質表面と物理的に絡まり親和しやすい点を有しているため好ましい。このためにはブロックポリマーの主鎖のガラス転移温度Ｔｇは、好ましくは２０℃以下であり、より好ましくは０℃以下であり、さらに好ましくは−２０℃以下である。この点でもポリビニルエーテル構造を有するポリマーは、ガラス転移点が低く、フレキシブルな特性を有するため、好ましく用いられる。本発明のセンサーあるいはアクチュエイター材料中に含有される前記ブロックポリマーの好ましい含有量は、０．１〜８０ｗｔ％、好ましくは０．５〜５０ｗｔ％が望ましい。ブロックポリマーの量が０．１ｗｔ％未満となると、本発明のインク組成物中に含まれる色材を十分に分散したり、包接したりすることができない場合があり、８０ｗｔ％を超えると粘性が大きくなりすぎる場合がある。
【００２７】
本発明に含まれる溶媒は、特に限定されないが、含まれる成分を溶解、懸濁、分散できる媒体を意味する。本発明では、直鎖、分岐鎖、環状の各種脂肪族炭化水素、芳香族炭化水素、複素芳香族炭化水素などの有機溶媒、水性溶媒、水などが溶媒として含まれる。本発明で使用することができる水性溶媒の例としては、例えば、エチレングリコール、ジエチレングリコール、トリエチレングリコール、ポリエチレングリコール、プロピレングリコール、ポリプロビレングリコール、グリセリン等の多価アルコール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類、Ｎ−メチル−２−ピロリドン、置換ピロリドン、トリエタノールアミン等の含窒素溶媒等を挙げることができる。用途によっては、メタノール、エタノール、イソプロピルアルコール等の一価アルコール類を用いることもできる。本発明における、上記溶媒の好ましい含有量は、全重量に対して、２０〜９９ｗｔ％の範囲で用いるのが好ましい。さらに好ましくは３０〜９５ｗｔ％の範囲である。
【００２８】
本発明には、上記以外の成分を含有することを妨げない。
また、本発明の刺激応答性は、好ましくは前記特性変化が相変化であり、前記刺激応答前後の少なくとも一方の状態がゲルであることが好ましい。さらに好ましくは前記ゲルが高分子ミセルの集合体であることを特徴とするセンサー及びアクチュエイターである。この点でも前記ポリビニルエーテル構造を繰り返し単位として有するブロックポリマーが好ましく用いられる。さらに本発明の好ましい一形態は色材および溶媒及び前記ブロックポリマーを含有することを特徴とするセンサー及びアクチュエイターである。色材が含有されることにより、刺激に応答して色変化を発現させることができるので、透過率や反射率の変化をセンシングに利用できるようになり光学的な付加価値が付け加わる点で好ましい。
【００２９】
色材としての例としては、顔料と染料があり、その例としては、以下のものが挙げられる。
【００３０】
顔料は、有機顔料および無機顔料のいずれでもよく、用いられる顔料は、好ましく白色顔料、黒色顔料と、シアン、マゼンタ、イエロー、レッド、グリーン、ブルーの原色顔料を用いることが出来る。なお、上記に記した以外の色顔料や、無色または淡色の顔料、金属光沢顔料等を使用してもよい。また、本発明のために、新規に合成した顔料を用いてもよい。以下に、黒、シアン、マゼンタ、イエローにおいて、市販されている顔料を例示する。
【００３１】
黒色の顔料としては、Ｒａｖｅｎ１０６０、Ｒａｖｅｎ１０８０、Ｒａｖｅｎ１１７０、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ３５００、Ｒａｖｅｎ５２５０、Ｒａｖｅｎ５７５０、Ｒａｖｅｎ７０００、Ｒａｖｅｎ５０００　　ＵＬＴＲＡＩＩ、Ｒａｖｅｎ１１９０　　ＵＬＴＲＡＩＩ（以上、コロンビアン・カーボン社製）、Ｂｌａｃｋ　　Ｐｅａｒｌｓ　　Ｌ、ＭＯＧＵＬ−Ｌ、Ｒｅｇａｌ４００Ｒ、Ｒｅｇａｌ６６０Ｒ、Ｒｅｇａｌ３３０Ｒ、Ｍｏｎａｒｃｈ　　８００、Ｍｏｎａｒｃｈ　　８８０、Ｍｏｎａｒｃｈ　　９００、Ｍｏｎａｒｃｈ　　１０００、Ｍｏｎａｒｃｈ　　１３００、Ｍｏｎａｒｃｈ　　１４００（以上、キャボット社製）、Ｃｏｌｏｒ　　Ｂｌａｃｋ　　ＦＷ１、Ｃｏｌｏｒ　　Ｂｌａｃｋ　　ＦＷ２、Ｃｏｌｏｒ　　Ｂｌａｃｋ　　ＦＷ２００、Ｃｏｌｏｒ　　Ｂｌａｃｋ　　１８、Ｃｏｌｏｒ　Ｂｌａｃｋ　　Ｓ１６０、Ｃｏｌｏｒ　　Ｂｌａｃｋ　　Ｓ１７０、Ｓｐｅｃｉａｌ　Ｂｌａｃｋ　　４、Ｓｐｅｃｉａｌ　　Ｂｌａｃｋ　　４Ａ、Ｓｐｅｃｉａｌ　　Ｂｌａｃｋ　　６、Ｐｒｉｎｔｅｘ３５、ＰｒｉｎｔｅｘＵ、Ｐｒｉｎｔｅｘ１４０Ｕ、ＰｒｉｎｔｅｘＶ、Ｐｒｉｎｔｅｘ１４０Ｖ（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を挙げることができるが、これらに限定されない。
【００３２】
シアン色の顔料としては、Ｃ．Ｉ．Ｐｉｇｍｅｎｔ　　Ｂｌｕｅ−１、Ｃ．Ｉ．Ｐｉｇｍｅｎｔ　　Ｂｌｕｅ−２、Ｃ．Ｉ．Ｐｉｇｍｅｎｔ　　Ｂｌｕｅ−３、Ｃ．Ｉ．Ｐｉｇｍｅｎｔ　　Ｂｌｕｅ−１５、Ｃ．Ｉ．Ｐｉｇｍｅｎｔ　　Ｂｌｕｅ−１５：２、Ｃ．Ｉ．Ｐｉｇｍｅｎｔ　　Ｂｌｕｅ−１５：３、Ｃ．Ｉ．Ｐｉｇｍｅｎｔ　　Ｂｌｕｅ−１５：４、Ｃ．Ｉ．Ｐｉｇｍｅｎｔ　　Ｂｌｕｅ−１６、Ｃ．Ｉ．Ｐｉｇｍｅｎｔ　　Ｂｌｕｅ−２２、Ｃ．Ｉ．Ｐｉｇｍｅｎｔ　　Ｂｌｕｅ−６０等が挙げられるが、これらに限定されない。
【００３３】
マゼンタ色の顔料としては、Ｃ．Ｉ．Ｐｉｇｍｅｎｔ　　Ｒｅｄ−５、Ｃ．Ｉ．Ｐｉｇｍｅｎｔ　　Ｒｅｄ−７、Ｃ．Ｉ．Ｐｉｇｍｅｎｔ　　Ｒｅｄ−１２、Ｃ．Ｉ．Ｐｉｇｍｅｎｔ　　Ｒｅｄ−４８、Ｃ．Ｉ．Ｐｉｇｍｅｎｔ　　Ｒｅｄ−４８：１、Ｃ．Ｉ．Ｐｉｇｍｅｎｔ　　Ｒｅｄ−５７、Ｃ．Ｉ．Ｐｉｇｍｅｎｔ　　Ｒｅｄ−１１２、Ｃ．Ｉ．Ｐｉｇｍｅｎｔ　　Ｒｅｄ−１２２、Ｃ．Ｉ．Ｐｉｇｍｅｎｔ　Ｒｅｄ−１２３、Ｃ．Ｉ．Ｐｉｇｍｅｎｔ　　Ｒｅｄ−１４６、Ｃ．Ｉ．Ｐｉｇｍｅｎｔ　　Ｒｅｄ−１６８、Ｃ．Ｉ．Ｐｉｇｍｅｎｔ　　Ｒｅｄ−１８４、Ｃ．Ｉ．Ｐｉｇｍｅｎｔ　　Ｒｅｄ−２０２、Ｃ．Ｉ．Ｐｉｇｍｅｎｔ　　Ｒｅｄ−２０７等が挙げられるが、これらに限定されない。
【００３４】
黄色の顔料としては、Ｃ．Ｉ．Ｐｉｇｍｅｎｔ　　Ｙｅｌｌｏｗ−１２、Ｃ．Ｉ．Ｐｉｇｍｅｎｔ　　Ｙｅｌｌｏｗ−１３、Ｃ．Ｉ．Ｐｉｇｍｅｎｔ　　Ｙｅｌｌｏｗ−１４、Ｃ．Ｉ．Ｐｉｇｍｅｎｔ　　Ｙｅｌｌｏｗ−１６、Ｃ．Ｉ．Ｐｉｇｍｅｎｔ　　Ｙｅｌｌｏｗ−１７、Ｃ．Ｉ．Ｐｉｇｍｅｎｔ　　Ｙｅｌｌｏｗ−７４、Ｃ．Ｉ．Ｐｉｇｍｅｎｔ　　Ｙｅｌｌｏｗ−８３、Ｃ．Ｉ．Ｐｉｇｍｅｎｔ　　Ｙｅｌｌｏｗ−９３、Ｃ．Ｉ．ＰｉｇｍｅｎｔＹｅｌｌｏｗ−９５、Ｃ．Ｉ．Ｐｉｇｍｅｎｔ　　Ｙｅｌｌｏｗ−９７、Ｃ．Ｉ．Ｐｉｇｍｅｎｔ　　Ｙｅｌｌｏｗ−９８、Ｃ．Ｉ．Ｐｉｇｍｅｎｔ　　Ｙｅｌｌｏｗ−１１４、Ｃ．Ｉ．Ｐｉｇｍｅｎｔ　　Ｙｅｌｌｏｗ−１２８、　　Ｃ．Ｉ．Ｐｉｇｍｅｎｔ　　Ｙｅｌｌｏｗ−１２９、Ｃ．Ｉ．Ｐｉｇｍｅｎｔ　　Ｙｅｌｌｏｗ−１５１、Ｃ．Ｉ．Ｐｉｇｍｅｎｔ　　Ｙｅｌｌｏｗ−１５４等が挙げられるが、これらに限定されない。
【００３５】
本発明に用いられる顔料は、全重量に対して、０．１〜８０重量％が好ましい。顔料の量が、０．１重量％未満となると、十分な画像濃度が得られなくなる場合があり、８０重量％を超えると刺激応答性が悪化する場合がある。さらに好ましい範囲としては０．５ｗｔ％から３０ｗｔ％の範囲である。
【００３６】
また、本発明で使用しうる染料は、公知のものでも新規のものでもよく、例えば以下に述べるような直接染料、酸性染料、塩基性染料、反応性染料、食品用色素の水溶性染料、脂溶性（油溶性）染料又は、分散染料の不溶性色素を用いることができる。
【００３７】
例えば、油溶性染料としては、Ｃ．Ｉ．ソルベントブルー，−３３，−３８，−４２，−４５，−５３，−６５，−６７，−７０，−１０４，−１１４，−１１５，−１３５；
Ｃ．Ｉ．ソルベントレッド，−２５，−３１，−８６，−９２，−９７，−１１８，−１３２，−１６０，−１８６，−１８７，−２１９；
Ｃ．Ｉ．ソルベントイエロー，−１，−４９，−６２，−７４，−７９，−８２，−８３，−８９，−９０，−１２０，−１２１，−１５１，−１５３，−１５４等が挙げられる。
【００３８】
例えば、水溶性染料としては、Ｃ．Ｉ．ダイレクトブラック，−１７，−１９，−２２，−３２，−３８，−５１，−６２，−７１，−１０８，−１４６，−１５４；
Ｃ．Ｉ．ダイレクトイエロー，−１２，−２４，−２６，−４４，−８６，−８７，−９８，−１００，−１３０，−１４２；
Ｃ．Ｉ．ダイレクトレッド，−１，−４，−１３，−１７，−２３，−２８，−３１，−６２，−７９，−８１，−８３，−８９，−２２７，−２４０，−２４２，−２４３；
Ｃ．Ｉ．ダイレクトブルー，−６，−２２，−２５，−７１，−７８，−８６，−９０，−１０６，−１９９；
Ｃ．Ｉ．ダイレクトオレンジ，−３４，−３９，−４４，−４６，−６０；
Ｃ．Ｉ．ダイレクトバイオレット，−４７，−４８；
Ｃ．Ｉ．ダイレクトブラウン，−１０９；
Ｃ．Ｉ．ダイレクトグリーン，−５９等の直接染料、
Ｃ．Ｉ．アシッドブラック，−２，−７，−２４，−２６，−３１，−５２，−６３，−１１２，−１１８，−１６８，−１７２，−２０８；
Ｃ．Ｉ．アシッドイエロー，−１１，−１７，−２３，−２５，−２９，−４２，−４９，−６１，−７１；
Ｃ．Ｉ．アシッドレッド，−１，−６，−８，−３２，−３７，−５１，−５２，−８０，−８５，−８７，−９２，−９４，−１１５，−１８０，−２５４，−２５６，−２８９，−３１５，−３１７；
Ｃ．Ｉ．アシッドブルー，−９，−２２，−４０，−５９，−９３，−１０２，−１０４，−１１３，−１１７，−１２０，−１６７，−２２９，−２３４，−２５４；
Ｃ．Ｉ．アシッドオレンジ，−７，−１９；
Ｃ．Ｉ．アシッドバイオレット，−４９等の酸性染料、
Ｃ．Ｉ．リアクティブブラック，−１，−５，−８，−１３，−１４，−２３，−３１，−３４，−３９；
Ｃ．Ｉ．リアクティブイエロー，−２，−３，−１３，−１５，−１７，−１８，−２３，−２４，−３７，−４２，−５７，−５８，−６４，−７５，−７６，−７７，−７９，−８１，−８４，−８５，−８７，−８８，−９１，−９２，−９３，−９５，−１０２，−１１１，−１１５，−１１６，−１３０，−１３１，−１３２，−１３３，−１３５，−１３７，−１３９，−１４０，−１４２，−１４３，−１４４，−１４５，−１４６，−１４７，−１４８，−１５１，−１６２，−１６３；
Ｃ．Ｉ．リアクティブレッド，−３，−１３，−１６，−２１，−２２，−２３，−２４，−２９，−３１，−３３，−３５，−４５，−４９，−５５，−６３，−８５，−１０６，−１０９，−１１１，−１１２，−１１３，−１１４，−１１８，−１２６，−１２８，−１３０，−１３１，−１４１，−１５１，−１７０，−１７１，−１７４，−１７６，−１７７，−１８３，−１８４，−１８６，−１８７，−１８８，−１９０，−１９３，−１９４，−１９５，−１９６，−２００，−２０１，−２０２，−２０４，−２０６，−２１８，−２２１；
Ｃ．Ｉ．リアクティブブルー，−２，−３，−５，−８，−１０，−１３，−１４，−１５，−１８，−１９，−２１，−２５，−２７，−２８，−３８，−３９，−４０，−４１，−４９，−５２，−６３，−７１，−７２，−７４，−７５，−７７，−７８，−７９，−８９，−１００，−１０１，−１０４，−１０５，−１１９，−１２２，−１４７，−１５８，−１６０，−１６２，−１６６，−１６９，−１７０，−１７１，−１７２，−１７３，−１７４，−１７６，−１７９，−１８４，−１９０，−１９１，−１９４，−１９５，−１９８，−２０４，−２１１，−２１６，−２１７；
Ｃ．Ｉ．リアクティブオレンジ，−５，−７，−１１，−１２，−１３，−１５，−１６，−３５，−４５，−４６，−５６，−６２，−７０，−７２，−７４，−８２，−８４，−８７，−９１，−９２，−９３，−９５，−９７，−９９；
Ｃ．Ｉ．リアクティブバイオレット，−１，−４，−５，−６，−２２，−２４，−３３，−３６，−３８；
Ｃ．Ｉ．リアクティブグリーン，−５，−８，−１２，−１５，−１９，−２３；
Ｃ．Ｉ．リアクティブブラウン，−２，−７，−８，−９，−１１，−１６，−１７，−１８，−２１，−２４，−２６，−３１，−３２，−３３等の反応染料；
Ｃ．Ｉ．ベーシックブラック，−２；
Ｃ．Ｉ．ベーシックレッド，−１，−２，−９，−１２，−１３，−１４，−２７；
Ｃ．Ｉ．ベーシックブルー，−１，−３，−５，−７，−９，−２４，−２５，−２６，−２８，−２９；
Ｃ．Ｉ．ベーシックバイオレット，−７，−１４，−２７；
Ｃ．Ｉ．フードブラック，−１，−２等が挙げられる。
【００３９】
なお、これら上記の色材の例は、本発明に対して特に好ましいものであるが、本発明に使用する色材は上記色材に特に限定されるものではない。
【００４０】
本発明に用いられる染料は、全重量に対して、０．１〜８０重量％が好ましい。染料の量が、０．１重量％未満となると、十分な光学濃度が得られなくなり、８０重量％を超えると刺激応答性が悪化する場合がある。さらに好ましい範囲としては０．５ｗｔ％から５０ｗｔ％の範囲である。
【００４１】
また、機能性物質として保湿剤や撥水剤、撥油剤、たんぱく質、多糖、糖タンパク、ビタミン等も含有させることが出来る。撥水剤、撥油剤としては有機溶剤、特にフッ素系、シリコン系の溶剤が好ましく用いられる。酵素、補酵素あるいはインターフェロン、コラーゲン、ビタミンＡ、Ｂ、Ｃ、Ｄ、Ｅ、Ｑ等のビタミンも好ましく含有され得る。それら機能性物質の含有量は全重量に対して、０．１〜８０重量％が好ましい。その量が、０．１重量％未満となると、十分な機能上の効果が得られなくなったり、８０重量％を超えると刺激応答性が悪化する場合がある。さらに好ましい範囲としては０．５ｗｔ％から５０ｗｔ％の範囲である。
【００４２】
また、本発明の好ましい一形態は前記色材がブロックポリマーに内包されている状態を使用することを特徴とするセンサー及びアクチュエイターである。
【００４３】
本発明のセンサーの一例を説明する。具体的な例としては温度センサーである。上記したような色材内包ブロックポリマーミセルを含有する水性分散物インクを調整する。それぞれ２０℃、２５℃をさかいに刺激応答する同色のインクである。それらはそれぞれ２０℃、２５℃より高温ではミセル集合体ゲルを生成する。まずインクジェットプリンターに使用するインクジェットインクとして前記水性分散物インクを調整し、基板にそれぞれ２０℃、２５℃をさかいに刺激応答するインクを５０ｄｐｉの間隔で縦じま模様で印字する。２０℃未満ではそれぞれはミセル集合体ゲルではないので模様は見えない。２０℃以上２５℃未満では片方のみがゲル化するため縞模様が出現して、２０℃以上２５℃未満であることを示す。
【００４４】
本発明のセンシング材料、アクチュエイティング材料は、ゲル化するに要する温度変化幅を１℃以下あるいは０．４℃以下にすることも可能である。透過率の変化を検知することで該温度幅は観察することが可能である。このように本発明のセンサー、アクチュエイターは、インクジェット法により製造することができるので様々なパターニングを行なうことが可能である。本発明の製造方法としてインクジェット法は好適な方法である。また、インクジェット法によれば、１２００ｄｐｉあるいは２４００ｄｐｉでもパターニングすることが可能なため、マイクロマシンニングデバイスを作成する上でも非常に好適である。これに本発明の一例であり、本発明のセンサー、アクチュエイターはこれに限定されるものではないのはもちろんである。
【００４５】
【実施例】
以下、実施例により本発明を詳細に説明するが、本発明はこれらの実施例に限定されない。
【００４６】
実施例１
＜ブロックポリマーの合成＞
２−エトキシエチルビニルエーテル（ＥＯＶＥ）、２−メトキシエチルビニルエーテル（ＭＯＶＥ）とＨＯ（ＣＨ２　）５　ＣＯＯＨとからなる、片末端カルボン酸ブロックポリマーの合成。
【００４７】
ポリ［ＥＯＶＥ（２−エトキシエチルビニルエーテル）−ｂ−ＭＯＶＥ（メトキエチルビニルエーテル）］−Ｏ（ＣＨ２　）５　ＣＯＯＨ（ここで、ｂはブロックポリマーであることを示す記号である）を、以下の手順により合成した。
【００４８】
三方活栓を取り付けたガラス容器内を窒素置換した後、窒素ガス雰囲気下２５０℃に加熱し吸着水を除去した。系を室温に戻した後、ＥＯＶＥ１２ｍｍｏｌ（ミリモル）、酢酸エチル１６ｍｍｏｌ、１−イソブトキシエチルアセテート０．１ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａ成分（ＥＯＶＥ）の重合の完了を確認した。
【００４９】
次いで、Ｂ成分（ＭＯＶＥ）を１２ｍｍｏｌ添加し、重合を行った。ＧＰＣを用いるモニタリングによって、Ｂ成分の重合の完了を確認した後、ＨＯ（ＣＨ２　）５　ＣＯＯＥｔを３０ｍｍｏｌ添加して、重合反応を停止した。反応混合物溶液をジクロロメタンにて希釈し、０．６Ｍ塩酸で３回、次いで蒸留水で３回洗浄した。得られた有機相をエバポレーターで濃縮・乾固して、ポリ［ＥＯＶＥ−ｂ−ＭＯＶＥ］−Ｏ（ＣＨ２　）５　ＣＯＯＥｔのブロクポリマーを得た。
【００５０】
合成した化合物の同定は、ＧＰＣとＮＭＲにより行なった。特に末端に結合している部分の同定にはＮＭＲのＤＯＳＹ法による測定により、高分子量体のスペクトル中に末端部位の存在することを確認することによって行なった。Ｍｎ＝２．１×１０４　、Ｍｗ／Ｍｎ＝１．４であった。Ｍｎは数平均分子量であり、Ｍｗは重量平均分子量である。
【００５１】
得られたポリ［ＥＯＶＥ−ｂ−ＭＯＶＥ］−Ｏ（ＣＨ２　）５　ＣＯＯＥｔの末端のエステル部位を加水分解し、ＮＭＲにて同定を行ったところ、目的物であるポリ［ＥＯＶＥ−ｂ−ＭＯＶＥ］−Ｏ（ＣＨ２　）５　ＣＯＯＨが得られた。
【００５２】
得たカルボン酸末端のブロックポリマー２６重量部をｐＨ１１の水酸化ナトリウム水溶液２００重量部ともに０℃で３日間攪拌し、完全にポリマーが溶解したカルボン酸ナトリウム塩ポリマー溶液とした。これから塩化メチレンでこのポリマーを抽出し、乾燥し、溶媒を留去してポリマーを単離した。
【００５３】
このポリマーを２５重量部と脂溶性染料オイルブルーＮ（アルドリッチ社製）１０重量部を塩化メチレン８０重量部に溶解したのち、これを８００重量部の蒸留水に攪拌しながら滴下し、さらにエチレングリコール２００重量部を加えて、センサー材料を作成した。この材料からす基板に５００ミクロンのスペーサーを介して封入し、センサーを作成した。基板を地面に垂直に立てた状態で、室温から０．５℃毎分で冷却したところ、２０．３℃から状態の変化が観測され、１９．５℃で完全にブロックポリマーの２−エトキシエチルビニルエーテルセグメントが親水化し、ミセルが崩壊、色材が相分離し、水相は完全に脱色した。非常に鋭敏な温度センサーであることがわかった。また、このことから色材はブロックポリマーミセル中に完全に包接されていたことがわかった。
【００５４】
また、前記センサー材料をポリマーの重量部は変えず、色材を黒色顔料キャボット社製モーグルＬ３重量部に変え、蒸留水を６０重量部、エチレングリコールを５重量部に変えたものを新たに調整した。１０℃から０．５℃毎分で昇温したところ、２０．１℃からミセルが生成したことによる粘度増加が観測され、２１．０℃でゲルになった。
【００５５】
実施例２
実施例１で作成したセンサー材料である水性分散インクをキヤノン社製ＢＪＦ８００のインクタンクに充填し、ガラス基板に５０μｍ間隔で０．２μｍ幅の縞模様を印字した。実施例１と同様に室温から徐０．５℃毎分で冷却したところ、２０．１℃から状態の変化が観測され、１９．７℃で完全にブロックポリマーの２−エトキシエチルビニルエーテルセグメントが親水化し、ミセルが崩壊、色材が相分離したようすが光学顕微鏡下観察できた。
【００５６】
比較例１
感温性アクリルアミドを用いて色材を含有させないで温度変化による特性の変化を観察した。０．５℃毎分の温度変化速度で３．６℃幅にわたって白濁状態への相変化が観察され、実施例に比較して、温度変化に対する感度の非鋭敏さがあることがわかった。
【００５７】
実施例３
アクチュエイターの実施例を示す。
実施例１で合成した、［ＥＯＶＥ−ｂ−ＭＯＶＥ］−Ｏ（ＣＨ２）５ＣＯＯＨを２０重量部と蒸留水８０重量部を混合し、１０℃で完全に溶解した。５０ｍｍ＊８０ｍｍ＊３０ｍｍ（縦＊横＊高さ）のタッパーウエアに満たし、これに直径１ｍｍ、長さ１３０ｍｍのポリカーボネート製棒状物を半分まで浸した。タッパーウェアの下部を４０℃のぬるま湯にしたし徐々に温度を上げていったところ、下部からミセル生成に伴うゲルが生成し、これに伴いポリカーボネート製棒状物が動いた。すべてがゲル化し終わったとき、ポリカーボネート製棒状物の先端の高さが１１ｍｍ変化した。
【００５８】
【発明の効果】
以上説明した様に、本発明によれば、鋭敏なセンシング能力を持つ高性能のセンサーを提供することができる。
また、本発明は、鋭敏なアクチュエイティング能力を持つ高性能のアクチュエイターを提供することができる。
さらに、本発明は、上記のセンサーあるいはアクチュエイターを使用した装置を提供することができる。